Brevet FR2852682A1 — publié le 20040924

L'invention concerne un élément d'allumage en forme de feuille en particulier pour l'allumage de la charge propulsive d'une munition de gros calibre. L'invention concerne en outre un procédé de fabrication d'un élément d'allumage de ce type. Par le document DE 43 18 740 C2, on connaît déjà un élément d'allumage en forme de feuille servant d'amplificateur d'allumage, qui est réalisé sous la forme d'un cylindre creux et disposé autour de la zone arrière d'un projectile de gros calibre à l'intérieur de la douille de la cartouche. Cet élément d'allumage connu contient une forte proportion io (environ 62 % en poids) de nitrocellulose et sert donc de feuille explosive. Pour obtenir un comportement à la combustion reproductible, nécessaire pour l'allumage de la poudre de la charge propulsive, une complexité de fabrication extrêmement élevée est nécessaire pour les 15 feuilles explosives. En effet étant donné que l'amplificateur d'allumage commande la combustion de la charge propulsive correspondante, de petits écarts à l'allumage et à la combustion de l'amplificateur d'allumage entraînent déjà des variations relativement grandes de la pression maximale des gaz de la charge propulsive et donc aussi des 20 variations correspondantes de la vitesse de bouche du projectile considéré. L'invention a pour but d'indiquer un élément d'allumage en forme de feuille du type précité qui, malgré une grande reproductibilité du comportement à la combustion, puisse être fabriqué de façon simple et 25 à un coût avantageux, et qui brûle entièrement. L'invention doit divulguer en outre un procédé de fabrication d'un élément d'allumage de ce type. Suivant l'invention, ce but est atteint en ce qui concerne l'élément d'allumage en forme de feuille en ce que l'élément d'allumage est 30 constitué de poudre noire, de nitrocellulose et d'un plastifiant servant de liant, la proportion de poudre noire étant supérieure à 60 % en poids, la proportion de nitrocellulose inférieure à 10 % en poids et la proportion de liant supérieure ou égale à 5 % en poids. En ce qui concerne le procédé, ce but est atteint en ce que 63 à 85,5% en poids de 5 poudre noire, 2,8 à 7 % en poids de nitrocellulose ainsi que 30% en poids d'un liant et environ 70% en poids d'un solvant sont mélangés puis agités jusqu'à obtention d'une masse uniformément visqueuse et en ce que cette masse est transformée consécutivement en feuilles ou en corps moulés. L'invention repose essentiellement sur l'idée d'utiliser un élément d'allumage en forme de feuille avec une vitesse de combustion sensiblement plus lente que les feuilles explosives, dont la caractéristique de vivacité L30,80 doit se situer entre 0,1 et 0,3. Ceci est obtenu en ce que la matière des feuilles d'allumage est constituée 15 essentiellement de poudre noire, de nitrocellulose et d'un plastifiant comme liant. La proportion de poudre noire étant supérieure à 60% en poids et de préférence de 63 à 85,5% en poids, la proportion de nitrocellulose étant inférieure à 10% en poids de préférence de 2,8 à 7% en poids et la proportion de liant supérieure ou égale à 5% en poids, de 20 préférence de 5,0 à 30% en poids. Pour obtenir des feuilles en particulier souples et flexibles, qui peuvent être enroulées par exemple directement autour du tube d'allumage se trouvant dans la cartouche, ont fait leurs preuves comme liants (plastifiants) en particulier, le bis(2-éhtyl)-phtalate, le bis-(12éthylhexyl)-phtalate, le 25 diméthylphtalate, l'Edenol B 33 ou le butylNENA. L'épaisseur de la paroi de l'élément d'allumage doit se situer entre 0,3 et 2,0 mm, de préférence entre 1 et 1,5 mm. Pour la fabrication des éléments d'allumage, la nitrocellulose peut d'abord être mélangée à sec à la poudre noire puis le liant peut être 30 ajouté avec un mélange de solvants. On peut toutefois aussi mélanger d'abord la nitrocellulose au mélange de solvants puis ajouter la poudre noire et le liant. Comme solvant, un mélange de 20 % en poids de méthanol et de 50 % en poids d'acétone a donné de bons résultats, les indications de pourcentage en poids du solvant se rapportant au poids total de la poudre noire et de la nitrocellulose utilisées et du liant. Après brassage de cette préparation, la masse correspondante peut ensuite être distribuée par exemple dans un moule convenable et séchée par échauffement au cours duquel s'échappe le solvant. D'autres détails et avantages de l'invention ressortent des io exemples de réalisation illustrés ci-après à l'aide de figures. Il est montré: Fig. 1 un schéma-blocs décrivant la fabrication d'un élément d'allumage en forme de feuille suivant l'invention; fig. 2 une vue de dessus d'un élément d'allumage en forme 15 de feuille à structure superficielle lisse; fig. 3 une vue de dessus d'un élément d'allumage en forme de feuille à structure superficielle interrompue de forme réticulaire; et fig. 4 la vue en coupe transversale d'un élément d'allumage 20 de forme tubulaire. Sur la fig. 1, la référence 1 désigne un récipient rempli de poudre noire, la référence 2 un récipient rempli de nitrocellulose, la référence 3 un récipient rempli de liant (par exemple, diméthylphtalate) et la référence 4 un récipient rempli d'un solvant. Pour la fabrication de l'élément d'allumage, on introduit par exemple 70 % en poids de poudre noire avec par exemple 10 % en poids de nitrocellulose et par exemple 20 % en poids de liant dans un mélangeur 5, et on mélange au moyen d'un agitateur non représenté. Après addition de 70 % en poids de solvant (par exemple mélange de % en poids de méthanol et 50 % en poids d'acétone), on mélange jusqu'à obtenir une masse uniformément visqueuse. Cette masse est ensuite introduite dans un moule à feuille 6 approprié et séchée à environ 60 'C dans un four à circulation d'air chaud 7. Le solvant y est ainsi chassé. La fig. 2 montre un élément d'allumage 8 en forme de feuille après prélèvement du moule 6. Il peut être cintré par exemple en un cylindre circulaire et inséré dans une douille de cartouche correspondante (cf. par exemple aussi le document DE 43 18 740 C2 précité). Le moule à feuille 6 peut aussi être conçu de manière que l'élément d'allumage 8' présente la structure réticulaire représentée sur la fig. 3. Un élément d'allumage 8' réticulaire de ce type a pour avantage de permettre de commander l'allumage par modification de la structure réticulaire. Avec des formes de réalisation à mailles étroites ou larges du 15 réseau, on dispose d'une charge plus ou moins grande de transmission de l'allumage. La structure réticulaire peut évidemment être réalisée par estampage de zones correspondantes de la feuille 8 représentée sur la fig. 2. En outre, le moule à feuille 6 peut être choisi de manière que 20 l'élément d'allumage 8" constitue une pièce en fonte moulée qui présente sur sa face intérieure des nervures 9 s'étendant radialement vers l'intérieur (cf. fig. 4). Ces nervures provoquent d'une part une stabilisation de l'élément d'allumage et fournissent d'autre part une surface supplémentaire pour l'opération d'allumage. Liste des références 1-4 récipient mélangeur 6 moule, moule à feuille 7 four à circulation d'air chaud 8, 8', 8" élément d'allumage, feuille nervure REVENDICATIONS 1. Élément d'allumage en forme de feuille, en particulier pour l'allumage de la charge propulsive d'une munition de gros calibre, 5 caractérisé en ce que l'élément d'allumage (8-8") est constitué de poudre noire, de nitrocellulose et d'un plastifiant servant de liant, la proportion de poudre noire étant supérieure à 60 % en poids, la proportion de nitrocellulose inférieure à 10 % en poids et la proportion de liant supérieure ou égale à 5 % en poids. 2. Élément d'allumage en forme de feuille selon la revendication 1, caractérisé en ce que la proportion de poudre noire est comprise entre 63 et 85,5 % en poids, la proportion de nitrocellulose entre 2,8 et 7 % en poids et la proportion de liant entre 5 et 30 % en poids. 3. Élément d'allumage en forme de feuille selon l'une quelconque 15 des revendications 1 ou 2, caractérisé en ce que le liant est du bis(2éthyl)phtalate, du diméthylphtalate, de l'Edenol B 33 ou du butylNENA. 4. Élément d'allumage en forme de feuille selon l'une quelconque des revendications 1 à 3, caractérisé en ce que l'épaisseur de la paroi de 20 l'élément d'allumage (8, 8") est comprise entre 0,3 et 2,0 mm. 5. Élément d'allumage en forme de feuille selon la revendication 4, caractérisé en ce que l'épaisseur de la paroi de l'élément d'allumage (8, 8") est comprise entre 1 et 1,5 mm. 6. Élément d'allumage en forme de feuille selon l'une quelconque 25 des revendications 1 à 5, caractérisé en ce que l'élément d'allumage (8' présente une structure réticulaire. 7. Élément d'allumage en forme de feuille selon l'une quelconque des revendications 1 à 5, caractérisé en ce que l'élément d'allumage (8") est une pièce en fonte moulée avec nervures (9) s'étendant radialement vers l'intérieur. 8. Procédé de fabrication d'un élément d'allumage selon l'une quelconque des revendications 1 à 7, caractérisé en ce que 63 à 85,5 % 5 en poids de poudre noire, 2,8 à 7 % en poids de nitrocellulose ainsi que à 30 % en poids d'un liant et environ 70 % en poids d'un solvant sont mélangés puis agités jusqu'à obtenir une masse uniformément visqueuse et en ce que cette masse est ensuite traitée en feuilles ou corps moulés. 9. Procédé selon la revendication 8, caractérisé en ce qu'on utilise comme solvant un mélange de 20 % en poids de méthanol et de 50 % en poids d'acétone, les indications de pourcentage en poids se référant au poids total de la poudre noire utilisée, de la nitrocellulose utilisée et du liant.